(57)【要約】【課題】酸素を酸化剤として用いて、プロピレンからプロピレンオキサイドを効率良く製造することが可能な、プロピレンオキサイドの製造方法を提供すること。【解決手段】分子状酸素及びプロピレンを含有する混合ガスを固体触媒に接触させて、プロピレンを酸化する酸化工程を備え、固体触媒が、担体と、当該担体に担持された担持金属と、を含み、担体が、Ａｌ及びＳｉからなる群より選択される少なくとも一種の無機元素を有する無機酸化物を含有し、担持金属が、第１１属金属元素を含有する、プロピレンオキサイドの製造方法。【選択図】なし【特許請求の範囲】
【請求項１】
分子状酸素及びプロピレンを含有する混合ガスを固体触媒に接触させて、前記プロピレンを酸化する酸化工程を備え、
前記固体触媒が、担体と、当該担体に担持された担持金属と、を含み、
前記担体が、Ａｌ及びＳｉからなる群より選択される少なくとも一種の無機元素を有する無機酸化物を含有し、
前記担持金属が、第１１属金属元素を含有する、プロピレンオキサイドの製造方法。
【請求項２】
前記担体がＭＦＩ型ゼオライトを含有し、
前記ＭＦＩ型ゼオライトのシリカアルミナ比（ＳｉＯ２／Ａｌ２Ｏ３）が、１００未満である、請求項１に記載の製造方法。
【請求項３】
前記第１１属金属元素がＡｇを含む、請求項１又は２に記載の製造方法。
【請求項４】
還元剤を含有する還元ガスを固体触媒に接触させて、前記固体触媒を還元処理する還元工程を更に備え、
前記酸化工程が、前記混合ガスを、前記還元工程で還元処理された前記固体触媒に接触させる工程である、請求項１〜３のいずれか一項に記載の製造方法。
【請求項５】
前記還元剤が、プロピレンを含む、請求項４に記載の製造方法。
【発明の詳細な説明】
【技術分野】
【０００１】
本発明は、プロピレンオキサイドの製造方法に関する。
【背景技術】
【０００２】
プロピレンオキサイドは、ポリウレタンをはじめとする各種化成品の原料として工業的に重要である。プロピレンオキサイドの工業的な製法として、いくつかのプロセスが知られている。
【０００３】
例えば、プロピレンオキサイドの製法として、イソブタン又はエチルベンゼンを酸素と反応させて得られたハイドロパーオキサイドでプロピレンを酸化する方法がある。しかし、この方法では、イソブタン又はエチルベンゼンを用いるため、イソブテン又はスチレンが多量に併産される。そのため、プロピレンオキサイドの市況が良くても、併産物の市況が悪い場合はプロセス全体として得られる製品価値が低くなってしまうという課題がある。また、多段階の反応を行っているため、設備コストが高くなるという課題も有している。
【０００４】
また、プロピレンに塩素及び水を反応させた後、生成したクロルヒドリンをアルカリで処理する方法もあるが、この方法もプロピレンと同じ量論量のアルカリ塩が副生する上に、多段階の反応を行っている。
【０００５】
１段階でプロピレンオキサイドを製造できる方法としては、過酸化水素でプロピレンを酸化する方法がある。この方法は、副産物がなく最終製品であるプロピレンオキサイドと水しか発生しないという利点はあるが、過酸化水素という比較的高価な酸化剤を使用しなければならないという課題を有している。
【０００６】
このような背景から、酸素のみを酸化剤として用い、１段階の反応でプロピレンオキサイドを製造できる方法が望まれている。例えば、特許文献１には、ホウ素とリンとを含有する触媒を用いて、脂肪族飽和炭化水素を酸素存在下で部分酸化する方法が開示されているが、この方法ではプロピオンアルデヒド等が生成し、プロピレンオキサイドは得られていない。
【先行技術文献】
【特許文献】
【０００７】
【特許文献１】特開平２−６７２３６号公報
【発明の概要】
【発明が解決しようとする課題】
【０００８】
本発明は、酸素を酸化剤として用いて、プロピレンからプロピレンオキサイドを効率良く製造することが可能な、プロピレンオキサイドの製造方法を提供することを目的とする。
【課題を解決するための手段】
【０００９】
本発明者らは、分子状酸素及びプロピレンを含有する混合ガスを特定の触媒に接触させて、プロピレンを酸化させることで、プロピレンオキサイドを効率良く得ることができることを見出し、本発明を完成させるに至った。
【００１０】
本発明の一側面は、分子状酸素及びプロピレンを含有する混合ガスを固体触媒に接触させて、上記プロピレンを酸化する酸化工程を備える、プロピレンオキサイドの製造方法に関する。この製造方法において、上記固体触媒は、担体と、当該担体に担持された担持金属と、を含む。また、上記担体は、Ａｌ及びＳｉからなる群より選択される少なくとも一種の無機元素を有する無機酸化物を含有し、上記担持金属は、第１１属金属元素を含有する。
【００１１】
一態様において、上記担体はＭＦＩ型ゼオライトを含有していてよく、このとき、上記ＭＦＩ型ゼオライトのシリカアルミナ比（ＳｉＯ２／Ａｌ２Ｏ３）は１００未満であってよい。
【００１２】
一態様において、上記第１１属金属元素はＡｇを含んでいてよい。
【００１３】
一態様に係る製造方法は、還元剤を含有する還元ガスを固体触媒に接触させて、上記固体触媒を還元処理する還元工程を更に備えていてよく、このとき、上記酸化工程は、上記混合ガスを、上記還元工程で還元処理された上記固体触媒に接触させる工程であってよい。
【００１４】
一態様において、上記還元剤は、プロピレンを含んでいてよい。
【発明の効果】
【００１５】
本発明によれば、酸素を酸化剤として用いて、プロピレンからプロピレンオキサイドを効率良く製造することが可能な、プロピレンオキサイドの製造方法が提供される。
【発明を実施するための形態】
【００１６】
以下、本発明の好適な実施形態について説明する。
【００１７】
本実施形態に係るプロピレンオキサイドの製造方法は、分子状酸素及びプロピレンを含有する混合ガスを固体触媒に接触させて、プロピレンを酸化する工程（以下、酸化工程ともいう。）を備える。
【００１８】
本実施形態において、固体触媒は、担体と当該担体に担持された担持金属とを含む触媒である。また、担体は、Ａｌ及びＳｉからなる群より選択される少なくとも一種の無機元素を有する無機酸化物を含有する担体である。また、固体触媒は、担持金属として、第１１属金属元素を含有している。ここで、第１１属金属元素とは、ＩＵＰＡＣ（国際純正応用化学連合）の規定に基づく長周期型の元素の周期表における周期表第１１族に属する金属元素を意味する。
【００１９】
本実施形態に係る製造方法は、高価な酸化剤を使用することなく、プロピレンからプロピレンオキサイドを効率良く製造することができる。
【００２０】
本実施形態に係る製造方法で用いる固体触媒について、以下に詳述する。
【００２１】
固体触媒は、Ａｌ及びＳｉからなる群より選択される少なくとも一種の無機元素を有する無機酸化物を含有する担体と、第１１属金属元素を含有する担持金属と、を含む触媒である。
【００２２】
担体は、Ａｌ及び／又はＳｉを無機酸化物として含む担体ということもできる。担体が含有する無機酸化物は、シリカ、アルミナ、又はこれらの複合酸化物（シリカ−アルミナ、ゼオライト等）であってよく、これらのうち、ゼオライトが特に好ましい。
【００２３】
ゼオライトと総称される結晶性アルミノケイ酸塩は、一つの結晶内に分子サイズの微空間（ナノスペース）を有している。また、ゼオライトは、その結晶構造により分類され、ＬＴＡ（Ａ型）、ＭＦＩ（ＺＳＭ−５型）、ＭＯＲ、ＢＥＡ、ＦＥＲ、ＦＡＵ（Ｘ型、Ｙ型）、ＳＡＰＯ、ＡＬＰＯといった数多くの種類のゼオライトが存在する。固体触媒は、これらのうちいずれか一種のゼオライトを含むものであってよく、二種以上のゼオライトを含むものであってよい。
【００２４】
担体が含有する無機酸化物のシリカアルミナ比は特に限定されない。ここで、シリカアルミナ比とは、バインダーなどの結合剤を除いた、担体を構成する無機酸化物における、ＳｉＯ２のモル数（［ＳｉＯ２］）とＡｌ２Ｏ３のモル数（［Ａｌ２Ｏ３］）との比（［ＳｉＯ２］／［Ａｌ２Ｏ３］）である。
【００２５】
無機酸化物のシリカアルミナ比は、例えば５００未満であってよく、３００以下であることが好ましく、１００未満であることがより好ましい。また、無機酸化物のシリカアルミナ比は例えば５以上であってよく、１０以上であることが好ましい。このようなシリカアルミナ比であると、プロピレンの酸化反応に適切な酸量が得られやすくなり、副反応を抑制しつつより高い反応性が得られる傾向がある。
【００２６】
担体の比表面積は、例えば３０ｍ２／ｇ以上であってよく、５０ｍ２／ｇ以上であることが好ましい。これにより、プロピレンの転化率がより向上する傾向がある。また、担体の比表面積は、例えば１０００ｍ２／ｇ以下であってよく、５００ｍ２／ｇ以下であることが好ましい。このような比表面積を有することで、工業的に好適に利用可能な十分な強度が得られやすくなる。なお、担体の比表面積は、窒素吸着法を用いたＢＥＴ比表面積計で測定される。
【００２７】
担体の調製方法は特に制限されず、例えば、ゾルゲル法、共沈法、水熱合成法、含浸法、固相合成法等であってよい。
【００２８】
固体触媒は、担持金属として、第１１属金属元素を含有している。第１１族金属元素としては、例えば、銀（Ａｇ）及び銅（Ｃｕ）が挙げられ、これらのうち、特にＡｇが好ましい。
【００２９】
第１１族金属元素の担持方法は特に限定されず、例えば、含浸法、沈着法、共沈法、混練法、イオン交換法、ポアフィリング法等であってよい。
【００３０】
第１１族金属元素の含有量は、特に限定されない。イオン交換法で担持する場合、担体のイオン交換サイトを可能な限り第１１族金属元素で置換することが望ましい。
【００３１】
第１１族金属元素の供給源としては、例えば、第１１族金属元素を含む塩又は錯体が用いられる。第１１族金属元素を含む塩は、例えば、無機塩、有機酸塩、又はこれらの水和物であってよい。無機塩は、例えば、硫酸塩、硝酸塩、塩化物、リン酸塩、炭酸塩等であってよい。有機塩は、例えば、酢酸塩、しゅう酸塩等であってよい。第１１族金属元素を含む錯体は、例えば、アルコキシド錯体、アンミン錯体等であってよい。
【００３２】
固体触媒は、成形性を向上させる観点から、成形助剤を更に含有していてもよい。成形助剤は、例えば、増粘剤、界面活性剤、保水材、可塑剤、バインダー原料等であってよい。
【００３３】
固体触媒の形状は特に限定されず、例えば、ペレット状、顆粒状、ハニカム状、スポンジ状等の形状であってよい。
【００３４】
固体触媒は、酸化工程に供する前に、還元処理を行うことが好ましい。すなわち、本実施形態に係る製造方法は、還元剤を含有する還元ガスを固体触媒に接触させて、固体触媒を還元処理する還元工程を更に備えていてよい。還元工程を実施した場合、酸化工程では、還元工程で還元処理された固体触媒が用いられる。
【００３５】
還元処理の条件は特に限定されないが、例えば、処理温度は、２００〜５００℃であってよく、好ましくは２００〜４５０℃である。また、処理時間は、例えば０．０５〜２４時間であってよい。
【００３６】
還元ガスに含有される還元剤としては、例えば、水素、一酸化炭素、オレフィン類（例えばプロピレン）等を用いることができる。還元剤としては、還元後にそのまま酸化反応に移行できる観点からは、プロピレンがましい。
【００３７】
次いで、本実施形態に係る製造方法における酸化工程について詳述する。
【００３８】
酸化工程は、固体触媒に、酸素（分子状酸素）及びプロピレンを含有する混合ガスを接触させて、プロピレンの酸化反応を行い、プロピレンオキサイドを得る工程である。
【００３９】
混合ガスは、分子状酸素及びプロピレンの他に、必要に応じて、窒素、アルゴン、炭酸ガス、アルカン類等の不活性ガスを更に含有していてもよい。
【００４０】
混合ガスにおけるプロピレンの分圧は、１ｋＰａ以上であってよく、好ましくは３ｋＰａ以上である。また、混合ガスにおけるプロピレンの分圧は、５００ｋＰａ以下であってよく、好ましくは３００ｋＰａ以下である。
【００４１】
混合ガス中の酸素は、酸素ガスから供給されたものであってよく、空気等の酸素を含む混合気体から供給されたものであってもよい。
【００４２】
混合ガスにおいて、プロピレンに対する酸素のモル比は、０．１以上であってよく、０．５以上であってもよい。これにより、プロピレンの酸化反応がより顕著に進行する傾向がある。また、プロピレンに対する酸素のモル比は、１０以下であってよく、３以下であってもよい。これにより、燃焼反応によるＣＯ２生成量が抑制され、プロピレンオキサイドの選択率が向上する傾向がある。なお、プロピレンに対する酸素のモル比は、プロピレンの濃度Ｃ２（ｍｏｌ／Ｌ）に対する酸素濃度Ｃ１（ｍｏｌ／Ｌ）の比Ｃ１／Ｃ２ということもできる。
【００４３】
混合ガスにおける酸素の分圧は、１ｋＰａ以上であってよく、好ましくは３ｋＰａ以上である。また、酸素の分圧は、５００ｋＰａ以下であってよく、好ましくは３００ｋＰａ以下である。
【００４４】
混合ガスを触媒に接触させる方法は特に限定されないが、例えば、触媒を備えた反応器に混合ガスを供給し、反応器内で混合ガスと触媒とを接触させる方法が挙げられる。このとき、混合ガスの各成分は予め混合されて反応器に供給されてよく、別々に供給されて反応器内で混合されてもよい。
【００４５】
反応器としては、固体触媒による気相反応に用いられる種々の反応器を用いることができる。反応器としては、例えば、固定床断熱型反応器、ラジアルフロー型反応器、管型反応器等が挙げられる。
【００４６】
酸化反応の反応形式は、例えば、固定床式、移動床式、流動床式が挙げられる。反応形式としては、上記の中でも、設備コストの観点から固定床式が好ましい。
【００４７】
酸化反応は、回分式、連続式のいずれで行ってもよいが、工業的な観点から、連続式で行うことが好ましい。
【００４８】
酸化反応の反応温度は、通常１００℃〜７００℃であり、好ましくは２００〜５５０℃である。反応温度が１００℃以上であれば十分に反応が進行しやすく、反応温度が７００℃以下であれば燃焼反応が進行しにくく、コーキングも生じにくい。
【００４９】
酸化反応の反応圧力は、絶対圧力で、０．０１〜５０ＭＰａの範囲であってよく、好ましくは０．０１〜５ＭＰａの範囲である。反応圧力が上記範囲にあれば酸化反応が進行し易くなり、一層優れた反応効率が得られる傾向がある。
【００５０】
反応器における質量空間速度（以下、「ＷＨＳＶ」という。）は、０．０１〜１００ｈ−１であってもよく、０．１〜３０ｈ−１であってよい。ここで、ＷＨＳＶとは、連続式の反応装置における、触媒量（触媒質量）に対するプロピレンの供給速度（供給量／時間）の比（供給速度／触媒質量）である。ＷＨＳＶが０．０１ｈ−１以上である場合、燃焼反応によるＣＯ２の生成が過度に進行しにくくなり、選択的に目的とする酸化反応を進行させやすくなる。ＷＨＳＶが１００ｈ−１以下である場合、プロピレンと固体触媒との接触時間が十分に確保できるため、酸化反応が進行し易い。プロピレン及び固体触媒の使用量は、反応条件、触媒の活性等に応じて更に好ましい範囲を適宜選定してよく、ＷＨＳＶは上記範囲に限定されるものではない。
【００５１】
本実施形態に係る製造方法では、プロピレンの酸化反応後、生成液又は生成ガスを捕集し、蒸留等の通常の分離手段により、目的とするプロピレンオキサイドを取り出すことができる。
【００５２】
以上説明したように、本実施形態に係る製造方法によれば、プロピレンから効率良くプロピレンオキサイドを製造することができる。すなわち、本実施形態に係る製造方法は、プロピレンオキサイドを工業的に製造する方法として非常に有用である。
【００５３】
以上、本発明の好適な実施形態について説明したが、本発明は上記実施形態に限定されるものではない。
【実施例】
【００５４】
以下、実施例により本発明をより具体的に説明するが、本発明は実施例に限定されるものではない。
【００５５】
［触媒合成例１］
＜Ｎａ型ＺＳＭ−５（ＳｉＯ２／Ａｌ２Ｏ３＝２３．８）の調製＞
Ｈ型ゼオライトからＮａ型ゼオライトへのイオン交換は、特表平１０−５１０４６８号公報及び特表２０００−５０７２６５号公報を参考にして、次のように実施した。東ソー（株）製のＨ型ＺＳＭ−５ゼオライト（ＳｉＯ２／Ａｌ２Ｏ３＝２３．８）１０．０ｇに対し、１Ｍの硝酸ナトリウム水溶液を１８０ｍｌ加え、８０℃で２時間加熱撹拌した。この操作を３回繰り返したのち、蒸留水で濾過洗浄し、６０℃で２４時間乾燥させ、５５０℃で６時間焼成を行い、Ｎａ型ＺＳＭ−５を得た。
【００５６】
［触媒合成例２］
＜Ａｇ型ＺＳＭ−５（ＳｉＯ２／Ａｌ２Ｏ３＝２３．８）の調製＞
０．００１ｍｏｌのＡｇＮＯ３を２０ｍｌの蒸留水に溶解させた後、触媒合成例１で得られたＮａ型ＺＳＭ−５ゼオライト（ＳｉＯ２／Ａｌ２Ｏ３＝２３．８）２．０ｇを加え、室温で１２時間撹拌した。蒸留水で濾過洗浄し、６０℃で２４時間乾燥させ、５５０℃で６時間焼成を行い、Ａｇ型ＺＳＭ−５を得た。
【００５７】
［触媒合成例３］
＜Ｔｉ型ＺＳＭ−５（ＳｉＯ２／Ａｌ２Ｏ３＝２３．８）の調製＞
ＡｇＮＯ３に代えて、０．００１ｍｏｌのＴｉ（ＳＯ４）２を用いたこと以外は、触媒合成例２と同様の操作を行い、Ｔｉ型ＺＳＭ−５を得た。
【００５８】
（実施例１）
触媒合成例２で調製したＡｇ型ＺＳＭ−５（ＳｉＯ２／Ａｌ２Ｏ３＝２３．８）０．２５ｇを触媒として管型反応器（石英ガラス）に充填した。反応管は石英製で、中央部が直径９ｍｍ、長さが３５ｍｍであり、その両端は直径４ｍｍの管からなる全長２５０ｍｍのものである。触媒（０．２５ｇ、１０〜２０メッシュ）は反応管の中央部に充填し、両端を石英ウールで固定した。この反応器を流通反応装置に接続した後、ヘリウムを通気させながら電気炉を用いて反応器内の温度を３００℃まで昇温させた。３００℃に到達後、温度を保ったまま酸素を１２．５ｍｌ／ｍｉｎの流量で通気しながら前処理を１時間行った。前処理終了後、ヘリウムを流して酸素を置換した後、プロピレン（原料ガス）、酸素及びヘリウムを昇温後の反応器へ供給し、プロピレンの酸化反応を実施した。また、プロピレン、酸素及びヘリウムの反応器への流入速度は、それぞれ下記のとおりとした。このとき、酸素分圧は１６．７ｋＰａ、プロピレン分圧は３３．４ｋＰａであった。
プロピレンの流入速度：３．３ｃｃ／ｍｉｎ
酸素ガスの流入速度：１．７ｃｃ／ｍｉｎ
ヘリウムの流入速度：５．１ｃｃ／ｍｉｎ
【００５９】
反応開始時間からそれぞれ３０分、１０５分が経過した時点で、反応生成物（生成ガス）をサンプリングした。なお、プロピレンの供給が開始された時間を反応開始時間（０分）とした。サンプリングした生成ガスを、水素炎イオン化検出器を備えたガスクロマトグラフ及び熱伝導度検出器を備えたガスクロマトグラフを用いて分析した。生成ガス中の各成分の濃度は絶対検量線法により定量した。プロピレン転化率、プロピレンオキサイド選択率を算出し、結果を表１に示した。
【００６０】
なお、本明細書においてプロピレンの転化率、プロピレンオキサイドの選択率は、下記式（１）、式（２）で定義される。
Ｒｃ＝（１−３×Ｃ３Ｈ６／（３×Ｃ３Ｈ６＋ΣＣ１＋２×ΣＣ２＋３×ΣＣ３））×１００    …（１）
Ｒｓ＝（１−３×ＰＯ／（ΣＣ１＋２×ΣＣ２＋３×ΣＣ３））×１００    …（２）
【００６１】
ここで、式（１）におけるＲｃはプロピレンの転化率（％）であり、式（２）におけるＲｓはプロピレンオキサイドの選択率（％）である。Ｃ３Ｈ６は生成物中のプロピレンのモル数、Ｃ１は生成物中で炭素原子１個を含む物質のモル数、Ｃ２は生成物中で炭素原子２個を含む物質のモル数、Ｃ３は生成物中で炭素原子３個を含む物質のモル数、ＰＯは生成物中のプロピレンオキサイドのモル数である。
【００６２】
（実施例２）
反応器内の温度を２５０℃とし、酸化反応開始前に、プロピレンを１２．５ｍｌ／ｍｉｎの流量で通気しながら前処理（還元処理）を１時間行ったこと以外は、実施例１と同様にしてプロピレンの酸化反応を実施した。実施例１と同様の方法でプロピレン転化率、プロピレンオキサイド選択率を算出し、結果を表１に示した。
【００６３】
（比較例１）
触媒として、東ソー（株）製のＨ型ＺＳＭ−５ゼオライト（ＳｉＯ２／Ａｌ２Ｏ３＝２３．８）を用いたこと以外は、実施例１と同様にしてプロピレンの酸化反応を実施した。実施例１と同様の方法でプロピレン転化率、プロピレンオキサイド選択率を算出し、結果を表１に示した。
【００６４】
（比較例２）
触媒として、触媒調製例１で調製したＮａ型ＺＳＭ−５ゼオライト（ＳｉＯ２／Ａｌ２Ｏ３＝２３．８）を用いたこと以外は、実施例１と同様にしてプロピレンの酸化反応を実施した。実施例１と同様の方法でプロピレン転化率、プロピレンオキサイド選択率を算出し、結果を表１に示した。
【００６５】
（比較例３）
触媒として、触媒調製例３で調製したＴｉ型ＺＳＭ−５ゼオライト（ＳｉＯ２／Ａｌ２Ｏ３＝２３．８）を用いたこと以外は、実施例１と同様にしてプロピレンの酸化反応を実施した。実施例１と同様の方法でプロピレン転化率、プロピレンオキサイド選択率を算出し、結果を表１に示した。
【００６６】
（比較例４）
触媒として、触媒調製例３で調製したＴｉ型ＺＳＭ−５ゼオライト（ＳｉＯ２／Ａｌ２Ｏ３＝２３．８）を用いたこと以外は、実施例２と同様にしてプロピレンの酸化反応を実施した。結果を表１に示した。
【００６７】
（比較例５）
触媒として、東ソー（株）製のＨ型モルデナイト（Ｈ−ＭＯＲ、ＳｉＯ２／Ａｌ２Ｏ３＝２４０）を用い、反応器内の温度を２５０℃としたこと以外は、実施例１と同様にしてプロピレンの酸化反応を実施した。結果を表１に示した。
【００６８】
（比較例６）
触媒として、東ソー（株）製のＨ型ベータゼオライト（Ｈ−β、ＳｉＯ２／Ａｌ２Ｏ３＝１７００）を用い、反応器内の温度を２５０℃としたこと以外は、実施例１と同様にしてプロピレンの酸化反応を実施した。結果を表１に示した。
【００６９】
【表１】
2019137665.tif 000002